(57)【要約】  本発明は、約２以上の官能価を有する多官能イソシアネート及びポリオールから誘導されたイソシアネート官能性プレポリマーと、活性水素有機官能性シランと、活性水素非シランキャッピング剤と、熱可塑性ポリマーと、を含む反応性ホットメルト接着剤組成物を含む。【特許請求の範囲】
【請求項１】
反応性ホットメルト接着剤組成物であって、
ａ．約２以上の官能価を有する多官能性イソシアネート及びポリオールから誘導されたイソシアネート官能性プレポリマーと、
ｂ．活性水素有機官能性シランと、
ｃ．活性水素非シランキャッピング剤と、
ｄ．熱可塑性ポリマーと、を含む、反応性ホットメルト接着剤組成物。
【請求項２】
滴定によって測定したときに、０．１重量％未満のイソシアネート含有量を有する、請求項１に記載の反応性ホットメルト接着剤組成物。
【請求項３】
分析前にモノマージイソシアネートを発色団で誘導体化する、ＵＶ検出による高速液体クロマトグラフィー（ＨＰＬＣ）によって測定したときに、０．００２重量％以下の前記モノマージイソシアネート含有量を有する、請求項１に記載の反応性ホットメルト接着剤組成物。
【請求項４】
前記プレポリマー中のシラン反応基対非シラン反応基当量比が、１：５〜５：１である、請求項１に記載の反応性ホットメルト接着剤組成物。
【請求項５】
粘着付与剤を更に含む、請求項１に記載の反応性ホットメルト接着剤組成物。
【請求項６】
前記熱可塑性ポリマーが、ポリエーテルポリエステルブロックコポリマー、ポリウレタン、ビニルポリマー、及びアクリルポリマーからなる群から選択される、請求項１に記載の反応性ホットメルト接着剤組成物。
【請求項７】
少なくとも２つの異なる熱可塑性ポリマーを含む、請求項１に記載の反応性ホットメルト接着剤組成物。
【請求項８】
ポリエーテルポリエステルブロックコポリマーとビニルポリマーとを含む、請求項７に記載の反応性ホットメルト接着剤組成物。
【請求項９】
前記粘着付与剤が、芳香族炭化水素樹脂である、請求項５に記載の反応性ホットメルト接着剤組成物。
【請求項１０】
可塑剤を更に含む、請求項１に記載の反応性ホットメルト接着剤組成物。
【請求項１１】
前記プレポリマーが、室温で固体である、請求項１に記載の反応性ホットメルト接着剤組成物。
【請求項１２】
前記有機官能性シランが、アミノシランである、請求項１に記載の反応性ホットメルト接着剤組成物。
【請求項１３】
前記活性水素非シランキャッピング剤が、ヒドロキシル官能性オキサゾリジン、二級アミノ官能性アルカン、モノアルコール、ジオール、トリオール、チオール、非フェノール性ヒドロキシル基含有粘着付与剤、及びフェノール変性粘着付与剤からなる群から選択される、請求項１に記載の反応性ホットメルト接着剤組成物。
【請求項１４】
前記活性水素非シランキャッピング剤が、２〜１２個の炭素の鎖長を有する、請求項１に記載の反応性ホットメルト接着剤組成物。
【請求項１５】
触媒を更に含む、請求項１に記載の反応性ホットメルト接着剤組成物。
【発明の詳細な説明】
【背景技術】
【０００１】
従来の反応性ポリウレタンホットメルト接着剤は、多種多様な接着剤用途のために過去に使用されてきた。
【０００２】
従来の反応性ポリウレタンホットメルト接着剤は、室温で固体であり、溶融物として高温で塗布される湿分架橋接着剤である。溶融物の冷却は、最初にホットメルト接着剤の物理的硬化でもたらされ、続いて、依然として存在するイソシアネート基の環境からの水分との化学反応が生じて、架橋接着剤を形成する。
【０００３】
従来の反応性ポリウレタンホットメルト接着剤は、生強度及び耐熱性を含む多くの利点を有するが、多くの場合、相当量の未反応のモノマージイソシアネートを含有する。これは、接着剤が高温で塗布され、モノマージイソシアネートの蒸気が形成される際に問題を引き起こす可能性がある。蒸気は、有毒で刺激性であり、増感効果を有する可能性がある。
【０００４】
シラン末端反応性ポリウレタンホットメルト接着剤は、この問題に対処することができるが、ロールコーティング用途に必要な熱安定性を欠く。
【先行技術文献】
【特許文献】
【０００５】
【特許文献１】米国特許出願公開第２０１６／３５５７１３号明細書
【特許文献２】米国特許出願公開第２００４／１８０１５５号明細書
【特許文献３】米国特許出願公開第２０１１／２０７８９５号明細書
【発明の概要】
【０００６】
本発明者らは、反応性ポリウレタンホットメルト接着剤が、モノマージイソシアネートの存在を排除し、初期（すなわち、生）強度及び耐熱性などの望ましい特性を維持し、かつロールコーティング用途に必要な熱安定性を有するような方法で配合され得ることを見出した。
【０００７】
一態様では、本発明は、約２以上の官能価を有する多官能性イソシアネート及びポリオールから誘導されたイソシアネート官能性プレポリマーと、活性水素有機官能性シランと、活性水素非シランキャッピング剤と、熱可塑性ポリマーと、を含む反応性ホットメルト接着剤組成物を特徴とする。
【０００８】
別の実施形態では、反応性ホットメルト接着剤組成物は、滴定によって測定したときに、０．１重量％未満のイソシアネート含有量を有する。一実施形態では、反応性ホットメルト接着剤組成物は、分析前にモノマージイソシアネートを発色団で誘導体化する、ＵＶ検出による高速液体クロマトグラフィー（High-Performance Liquid Chromatography、ＨＰＬＣ）によって測定したときに、０．００２重量％以下のモノマージイソシアネート含有量を有する。異なる実施形態では、プレポリマー中のシラン反応基対非シラン反応基の当量比は、１：５〜５：１である。
【０００９】
一実施形態では、反応性ホットメルト接着剤組成物は、粘着付与剤を更に含む。別の実施形態では、粘着付与剤は、芳香族炭化水素樹脂、フェノール変性樹脂、ロジンエステル樹脂、及びシラン変性芳香族樹脂からなる群から選択される。
【００１０】
更に別の実施形態では、熱可塑性ポリマーは、ポリエーテルポリエステルブロックコポリマー、ポリウレタン、及びビニルポリマーからなる群から選択される。異なる実施形態では、反応性ホットメルト接着剤組成物は、少なくとも２つの異なる熱可塑性ポリマーを含む。別の実施形態では、反応性ホットメルト接着剤組成物は、ポリエーテルエステルブロックコポリマーとビニルポリマーとを含む。一実施形態では、ホットメルト接着剤組成物は、可塑剤を更に含む。
【００１１】
一実施形態では、プレポリマーは、室温で固体である。別の実施形態では、有機官能性シランは、アミノシランである。
【００１２】
異なる実施形態では、活性水素非シランキャッピング剤は、ヒドロキシル官能性オキサゾリジン、二級アミノ官能性アルカン、モノアルコール及びモノチオールからなる群から選択される。別の実施形態では、活性水素非シランキャッピング剤は、２〜１２個の炭素の鎖長を有する。
【００１３】
別の実施形態では、反応性ホットメルト接着剤組成物は、触媒を更に含む。異なる実施形態では、ホットメルト接着剤組成物は、約５０，０００ｃＰ以下の、１６２．７℃におけるブルックフィールド粘度を有する。
【００１４】
一態様では、本発明は、約２以上の官能価を有する多官能性イソシアネート及びポリオールから誘導されたイソシアネート官能性プレポリマーと、活性水素有機官能性シランと、ヒドロキシル官能性オキサゾリジン及び二級アミノ官能性アルカンからなる群から選択される活性水素非シランキャッピング剤と、ポリエーテルポリエステルブロックコポリマー及びビニルポリマーからなる群から選択される熱可塑性ポリマーと、を含み、分析前にモノマージイソシアネートを発色団で誘導体化する、ＵＶ検出による高速液体クロマトグラフィー（ＨＰＬＣ）によって測定したときに、０．００２重量％以下のモノマージイソシアネート含有量を有する、反応性ホットメルト接着剤組成物を特徴とする。
【００１５】
別の実施形態では、本発明は、少なくとも２つの基材を接合する方法を特徴とし、この方法は、少なくとも第１の基材の表面上に反応性ホットメルト接着剤組成物をロールコーティングすることと、次いでロールコーティングされた接着剤組成物を第２の基材と接触させることと、を含む。異なる実施形態では、本発明は、本方法によって作製される物品を特徴とする。一実施形態では、物品は、ドア、建築用パネル、プロファイルラップボード、フローリング積層体、及び織物積層体からなる群から選択される。
【発明を実施するための形態】
【００１６】
反応性ホットメルト接着剤組成物
本発明は、約２以上の官能価を有する多官能イソシアネート及びポリオールから誘導されたイソシアネート官能性プレポリマーと、活性水素有機官能性シランと、活性水素非シランキャッピング剤と、熱可塑性ポリマーと、を含む反応性ホットメルト組成物を含む。
【００１７】
イソシアネート官能性プレポリマーのイソシアネート基は、有機官能性シランの活性水素と部分的にのみ反応する。残りの基は、キャップされている（すなわち、活性水素非シランキャッピング剤と反応する）。一実施形態では、残りのイソシアネート基の本質的に全てがキャップされる。
【００１８】
シラン反応基対非シラン反応基の当量比は、約１：５〜５：１、約１：３〜約３：１、又は更には約１：２〜約２：１である。
【００１９】
硬化前に、接着剤は、約１６２．７℃（３２５°Ｆ）の温度で、約５０，０００センチポアズ（centipoise、ｃＰ）以下、約３５，０００ｃＰ以下、約２０，０００ｃＰ以下、約５００ｃＰ〜約３５，０００ｃＰ、又は更には約１，５００ｃＰ〜約２０，０００ｃＰの溶融粘度を示す。
【００２０】
反応性ホットメルト接着剤組成物は、滴定によって測定したときに、１．０重量％未満、０．５重量％未満、又は更には０．１重量％未満のイソシアネート含有量を有することができる。
【００２１】
反応性ホットメルト接着剤組成物は、分析前にモノマージイソシアネートを発色団で誘導体化する、ＵＶ検出による高速液体クロマトグラフィー（ＨＰＬＣ）によって測定したときに、０．００２重量％以下、又は更には０．００１重量％以下のモノマージイソシアネート含有量を有することができる。
【００２２】
反応性ホットメルト接着剤組成物は、少なくとも５００キロパスカル（kilopascal、ｋＰａ）、又は更には少なくとも６００ｋＰａの室温初期重なり剪断によって証明されるように、良好な生強度を有する。
【００２３】
反応性ホットメルト接着剤組成物は、接着剤が１６２．７℃（３２５°Ｆ）の空気中で、少なくとも１時間ゲルを含まないままでいることができること（熱安定性試験）から証明されるように、良好なロールコータ安定性を有する。
【００２４】
イソシアネート官能性プレポリマー
イソシアネート官能性プレポリマーは、約２以上の官能価を有する多官能イソシアネート及びポリオールから誘導される。
【００２５】
別の実施形態では、イソシアネート官能性プレポリマーは、約２以上の官能価を有する多官能性イソシアネート、ポリオール、及び活性水素含有熱可塑性ポリマー（例えば、ＯＨ基を含む熱可塑性ポリマー）から誘導される。
【００２６】
一実施形態では、イソシアネート官能性プレポリマーは、室温で固体である。
【００２７】
イソシアネート官能性プレポリマーは、約１０重量％〜約５０重量％、又は更には約２０重量％〜約４０重量％で組成物中に存在する。
【００２８】
多官能性イソシアネート
多官能性イソシアネートは、約２以上の官能価を有する。一実施形態では、官能価は２であり得る。イソシアネートは、芳香族又は脂肪族であってもよい。芳香族イソシアネートの代表的な例としては、ジフェニルメチレンジイソシアネート（methylene diisocyanate、ＭＤＩ）、テトラメチルキシレンジイソシアネート、ナフタレンジイソシアネート、トルエンジイソシアネートが挙げられる。脂肪族ジイソシアネートの代表的な例としては、ヘキサメチレンジイソシアネート、イソホロンジイソシアネート、水素添加ＭＤＩ、ドデカンジイソシアネート、及びポリマーイソシアネートが挙げられる。実施形態では、イソシアネートとしては、ＭＤＩ、テトラメチルキシレンジイソシアネート、イソホロンジイソシアネート、トルエンジイソシアネート、ヘキサメチレンジイソシアネート、キシレンジイソシアネート、又はこれらの混合物を挙げることができる。一実施形態では、イソシアネートは、ＭＤＩである。
【００２９】
ポリオール
ポリオールは、ポリエーテルポリオール、ポリエステルポリオール、ダイマー酸系ポリオール、又はこれらの混合物を含むことができる。一実施形態では、ポリオールは固体である。別の実施形態では、ポリオールのうちの少なくとも１つはポリエステルである。ポリオールは、２以上、又は更には約２〜約４の官能価を有し得る。
【００３０】
ポリエーテルポリオールは、ポリオキシアルキレンポリオールを含むことができ、アルキレンは、Ｃ２〜９である。代表的なポリオキシアルキレンポリオールとしては、アルキレンがＣ２〜９であるポリ（アルキレンオキシド）グリコール、例えばポリ（１，２−及び１，３−プロピレンオキシド）グリコール、ポリ（テトラメチレンオキシド）グリコール、ポリ（ペンタメチレンオキシド）グリコール、ポリ（ヘキサメチレンオキシド）グリコール、ポリ（ヘプタメチレンオキシド）グリコール、ポリ（オクタメチレンオキシド）グリコール、ポリ（ノナノメチレンオキシド）グリコール、及びポリ（１，２−ブチレンオキシド）グリコール；エチレンオキシドと１，２−プロピレンオキシドとのランダムコポリマー又はブロックコポリマー（グリコール中の炭素対酸素のモル比が２．５を超えるような割合で使用される）、及びホルムアルデヒドをグリコール、例えばペンタメチレングリコール、又はグリコールの混合物、例えばテトラメチレンとペンタメチレングリコールとの混合物と反応させることによって調製されるポリ配合物を挙げることができる。更に、当業者には既知であるように、長鎖ポリオールをその場で形成するためにポリオキシアルキレンポリオールのジカルボキシメチル酸を使用することができる。
【００３１】
実施形態では、ポリテトラメチレンエーテルグリコール（polytetramethylene ether glocol、ＰＴＭＥＧ）を、ポリイソシアネートプレポリマー中で使用することができる。ＰＴＭＥＧは、商標名ＴＥＲＡＴＨＡＮＥ（登録商標）で、Ｉｎｖｉｓｔａ（Ｗｉｃｈｉｔａ，ＫＳ）から市販されている。他の実施形態では、例えば、Ｃｏｖｅｓｔｒｏ，ＬＬＣ（Ｐｉｔｔｓｂｕｒｇｈ，Ｐｅｎｎｓｙｌｖａｎｉａ）から市販されているポリプロピレンオキシド系トリオールＡＲＣＯＬ  ＬＨＴ−２４０などのトリオールもまた使用することができる。
【００３２】
プレポリマー中での使用が企図されるポリエステルポリオールは、様々なポリオールの芳香族又は脂肪族ジカルボン酸との反応生成物であるもの、及びラクトンのポリマー（例えば、ポリカプロラクトン）を含むことができる。使用されてもよい芳香族酸の代表的な例としては、テレフタル酸（teraphthalic acid）、イソフタル酸、及び無水フタル酸が挙げられる。脂肪酸の代表的な例としては、ドデカンニ酸、セバシン酸、アジピン酸、及びグルタル酸が挙げられる。ポリオールの代表的な例としては、エチレングリコール、ブタンジオール、ネオペンチルグリコール、ヘキサンジオール、プロピレングリコール、ジプロピレングリコール、エチレングリコール及びシクロヘキサンジメタノールが挙げられる。使用することができる市販されているポリエステルポリオールは、Ｅｖｏｎｉｋ  Ｄｅｇｕｓｓａ  ＧｍｂＨ（Ｅｓｓｅｎ，Ｇｅｒｍａｎｙ）から商品名ＤＹＮＡＣＯＬＬ（商標）及びＳｔｅｐａｎ  Ｃｏｍｐａｎｙ（Ｎｏｒｔｈｆｉｅｌｄ，ＩＬ）からＳＴＥＰＡＮＰＯＬ（登録商標）で入手することができる。
【００３３】
ダイマー酸系ポリオールとしては、例えば、Ｃｒｏｄａ  Ｉｎｃ．＆Ｓｅｄｅｒｍａ，Ｉｎｃ．（Ｅｄｉｓｏｎ，Ｎｅｗ  Ｊｅｒｓｅｙ）から市販されているＰＲＩＰＬＡＳＴシリーズのポリオールなどのバイオ系ポリエステルポリオールが挙げられる。
【００３４】
活性水素有機官能性シラン
ポリウレタンプレポリマーのイソシアネート基と反応性である少なくとも１つの官能基（例えば、水素）を含み、かつ少なくとも１つのシリル基を有する、任意の活性水素有機官能性シランを使用することができる。有用なシリル基の例としては、アルコキシシリル、アリールオキシシリル、アルキルオキシイミノシリル、オキシムシリル、及びアミノシリルが挙げられる。好ましい活性水素有機官能性シランとしては、例えば、二級アミノ−アルコキシシラン（例えば、メトキシアミノシラン）及びメルカプト−アルコキシシランが挙げられる。
【００３５】
好適なアミノシランの例としては、フェニルアミノシラン（例えば、フェニルアミノプロピルトリメトキシシラン）、メチルアミノプロピルトリメトキシシラン、ｎ−ブチルアミノプロピルトリメトキシシラン、ｔ−ブチルアミノプロピルトリメトキシシラン、シクロヘキシルアミノプロピルトリメトキシシラン、ジブチルマレエートアミノプロピルトリメトキシシラン、ジブチルマレエート置換４−アミノ３，３−ジメチルブチルトリメトキシシラン、アミノプロピルトリエトキシシラン及びそれらの混合物が挙げられ、具体例としては、Ｎ−メチル−３−アミノ−２−メチルプロピルトリメトキシシラン、Ｎ−エチル−３−アミノ−２−メチルプロピルトリメトキシシラン、Ｎ−エチル−３−アミノ−２−メチルプロピルジエトキシシラン、Ｎ−エチル−３−アミノ−２−メチルプロピルトリエトキシシラン、Ｎ−エチル−３−アミノ−２−メチルプロピルメチルジメトキシシラン、Ｎ−ブチル−３−アミノ−２−メチルプロピルトリメトキシシラン、３−（Ｎ−メチル−３−アミノ−１−メチル−１−エトキシ）プロピルトリメトキシシラン、Ｎ−エチル−４−アミノ−３，３−ジメチルブチルジメトキシメチルシラン、Ｎ−エチル−４−アミノ−３，３−ジメチルブチルトリメトキシシラン、ビス−（３−トリメトキシシリル−２−メチルプロピル）アミン、Ｎ−（３’−トリメトキシシリルプロピル）−３−アミノ−２−メチルプロピルトリメトキシシラン、Ｎ，Ｎ−ビス［（３−トリエトキシシリル）プロピル］アミン、Ｎ，Ｎ−ビス［（３−トリプロポキシ−シリル）プロピル］アミン、Ｎ−（３−トリメトキシシリル）プロピル−３−［Ｎ−（３−トリメトキシシリル）−プロピルアミノ］プロピオンアミド、Ｎ−（３−トリエトキシシリル）プロピル−３−［Ｎ−３−トリエトキシシリル）−プロピル−アミノ］プロピオンアミド、Ｎ−（３−トリメトキシシリル）プロピル−３−［Ｎ−３−トリエトキシシリル）−プロピルアミノ］プロピオンアミド、３−［Ｎ−（３−トリメトキシシリル）−プロピルアミノ］−２−メチルプロピオン酸３−トリメトキシシリルプロピル、３−［トリエトキシシリルプロピル］３−［Ｎ−（３−トリエトキシシリル）−プロピルアミノ］−２−メチルプロピオネート、３−［トリメトキシシリルプロピル３−［Ｎ−（３−トリエトキシシリル）−プロピルアミノ］−２−プロピオン酸メチル、ガンマ−メルカプトプロピル−トリメトキシシラン、及びＮ，Ｎ’−ビス（（３−トリメトキシシリル）プロピル）アミンが挙げられる。
【００３６】
活性水素有機官能性シランは、組成物中に約３重量％〜約２５重量％、又は更には約５重量％〜約２０重量％で存在する。
【００３７】
有用な市販のアミノシランとしては、例えば、ＭｏｍｅｎｔｉｖｅからのＳＩＬＱＵＥＳＴ  Ａ−１１７０、ＳＩＬＱＵＥＳＴ  Ａ−１１１０、ＳＩＬＱＵＥＳＴ  Ｙ−９６６９及びＳＩＬＱＵＥＳＴ  Ａ−１５を含むＳＩＬＱＵＥＳＴシリーズの商品名で市販されている、例えば、両方ともＤｅｇｕｓｓａ  Ｃｏｒｐｏｒａｔｉｏｎ（Ｎａｐｅｒｖｉｌｌｅ，Ｉｌｌ．）から入手可能な、ＤＹＮＡＳＹＬＡＮ  １１８９  Ｎ−（ｎ−ブチル）アミノプロピルトリメトキシシラン及びＤＹＮＡＳＹＬＡＮ  ＭＴＭＯ  ３−メルカプトプロピルトリメトキシシランを含むＤＹＮＡＳＹＬＡＮシリーズの商品名で市販されているアミノシラン、及びＭｏｍｅｎｔｉｖｅからＡ−１８９ガンマ−メルカプトプロピルトリメトキシシランの商品名で市販されているアミノシランが挙げられる。
【００３８】
活性水素非シランキャッピング剤
活性水素非シランキャッピング剤は、ヒドロキシル、アミン、チオール、及びこれらの組み合わせからなる群から選択される活性水素反応性基を含む、シランを含まない成分である。
【００３９】
活性水素非シランキャッピング剤は、１つのイソシアネート基のみと反応することができる。あるいは、活性水素非シランキャッピング剤は、２つ以上のイソシアネート基と反応することができる。活性水素非シランキャッピング剤は、室温で液体又は固体であり得る。
【００４０】
活性水素非シランキャッピング剤は、ヒドロキシル官能性オキサゾリジン、二級アミノ官能性アルカン、モノアルコール、モノチオール、ジオール、トリオールなどからなる群から選択することができる。活性水素非シランキャッピング剤の鎖長は、１００個以下の炭素原子、４０個以下の炭素原子、２０個以下の炭素原子、８個以下の炭素原子、２〜１００個の炭素原子、又は更には２〜２０個の炭素原子であり得る。
【００４１】
一実施形態では、活性水素非シランキャッピング剤は、結晶性である一官能性、二官能性、又は三官能性アルコール（例えば、２０〜１００個、又は３０〜６０個、若しくは４０〜５０個の炭素原子を有するアルキルアルコール）を含むことができる。有用な結晶性アルコールは、約７０℃〜約１００℃、又は約８０℃〜約１００℃の融点を有する。
【００４２】
異なる実施形態では、活性水素非シランキャッピング剤は、非フェノール性ヒドロキシル基（例えば、残留ヒドロキシル及び酸官能基を有するロジンエステル）又はフェノール基（例えば、テルペンフェノール樹脂）を含む粘着付与剤を含むことができる。更に別の実施形態では、活性水素非シランキャッピング剤は、フェノキシ樹脂、例えば、カプロラクトン−グラフトフェノキシ樹脂を含むことができる。
【００４３】
非シランキャッピング剤は、組成物中に、約１重量％〜約１５重量％、約１重量％〜約７重量％、又は更には約２重量％〜約６重量％で存在する。
【００４４】
有用な市販の非シランキャッピング剤としては、ジブチルアミン、１−オクタノール、１−オクタンメルカプタン（ｎ−オクタンチオール）、ブタンジオール、ヘキサンジオール、ＡＲＮＯＸ  ３、Ａｒｎｅｔｔｅ  Ｐｏｌｙｍｅｒｓから市販されているヒドロキシルエチルオキサゾリジン、ＬＬＣ（Ｒｉｃｈｍｏｎｄ，Ｍｉｓｓｏｕｒｉ）、ＷＥＳＴＲＥＺ  ５１０１、ＤＲＴ（Ｃｅｄｅｘ，Ｆｒａｎｃｅ）から市販されているロジンのペンタエリスリトールエステル、ＵＮＩＬＩＮシリーズの商品名で市販されているアルコール、例えば、ＵＮＩＬＩＮ  ３５０、４２５、５５０及び７００、ＳＹＬＶＡＲＥＳ  ＴＰ  ２０４０、Ｋｒａｔｏｎ  Ｃｏｒｐｏｒａｔｉｏｎ  （Ｓａｖａｎｎａｈ，Ｇｅｏｒｇｉａ）から市販されているフェノール変性テルペン樹脂、Ｂａｋｅｒ  Ｐｅｔｒｏｌｉｔｅ（Ｓｕｇａｒ  Ｌａｎｄ，ＴＸ）から市販されている結晶性の単官能性アルコール、並びにＰＫＣＰ−８０、Ｇａｂｒｉｅｌ  Ｐｅｒｆｏｒｍａｎｃｅ  Ｐｒｏｄｕｃｔｓ（Ａｋｒｏｎ，Ｏｈｉｏ）から入手可能な中低Ｔｇカプロラクトングラフト化フェノキシ樹脂が挙げられる。
【００４５】
熱可塑性ポリマー
反応性ホットメルト接着剤組成物は、熱可塑性ポリマーを含む。熱可塑性ポリマーとしては、活性水素基を含まないポリマー、及び個々の成分として熱可塑性であるが熱可塑性ポリマーをウレタンプレポリマーと反応させることを可能にする活性水素基を含むポリマーが挙げられる。
【００４６】
熱可塑性ポリマーが活性水素基を含む場合、熱可塑性ポリマーをポリオール及びポリイソシアネートと共に添加して、イソシアネートプレポリマーを形成することができる。
【００４７】
熱可塑性ポリマーは、溶融物から冷却する際に、製品初期（すなわち、生）強度を与えるのに役立つ。いくつかの実施形態では、反応性ホットメルト接着剤組成物は、少なくとも２つの異なる熱可塑性ポリマーを含む。
【００４８】
熱可塑性ポリマーとしては、ビニルポリマー、ポリエーテルポリエステルブロックコポリマー、ポリエーテルアミドブロックコポリマー、ポリエステル、アクリルポリマー、例えば、Ａ−Ｂ、Ａ−Ｂ−Ａ、Ａ−（Ｂ−Ａ）ｎ−Ｂ、（Ａ−Ｂ）ｎ−Ｙを含むスチレンブロックコポリマー、それらのラジアルブロックコポリマー及びそれらのグラフト型を挙げることができ、式中、Ａブロック（複数可）がポリビニル芳香族ブロック（例えば、スチレン）であり、そしてＢブロックはゴム状中ブロック（例えば、イソプレン、ブタジエン、エチレン−ブチレン、及びエチレン−プロピレン）（例えば、スチレン−ブタジエン−スチレンブロック共重合体、スチレン−イソプレン−スチレンブロック共重合体、スチレン−エチレン−ブチレン−スチレンブロック共重合体、スチレン−エチレン−プロピレン−スチレンブロック共重合体）、ポリウレタン、全ての上記のシラン末端型、並びにこれらの混合物を挙げることができる。
【００４９】
ビニルポリマーとしては、例えば、酢酸ビニル−エチレンコポリマー、エチレン−酢酸ビニルコポリマー、例えば、エチレンアクリレートコポリマー、エチレンメタクリレート、及びエチレンブチルアクリレートを含む、エチレンアクリル化合物を挙げることができる。本明細書で使用されるビニルポリマーとしては、高酢酸ビニル含有エチレン−酢酸ビニルコポリマーを挙げることができる。実施形態では、エチレン−酢酸ビニルコポリマーは、３０重量％〜６０重量％の酢酸ビニル、又は更には４０重量％〜６０重量％の酢酸ビニルを含むことができる。
【００５０】
アクリル系ポリマーとしては、例えば、メタクリレートコポリマー、例えばメタクリレート／ｎ−ブチルメタクリレートコポリマーを挙げることができる。
【００５１】
熱可塑性ポリマーは、約２５，０００〜約３５０，０００、又は更には約５０，０００〜約３００，０００ポリスチレン標準に対するポリマーのＴＨＦ（テトラヒドロフラン）可溶性部分のＧＰＣ（ゲル透過クロマトグラフィー）により決定される重量平均分子量（Ｍｗ）を有することができる。
【００５２】
熱可塑性ポリマーは、接着剤中に、約５重量％〜約４０重量％、約７重量％〜約２５重量％、又は更には約１０重量％〜約〜約２０重量％の量で存在することができる。
【００５３】
有用な市販の熱可塑性ポリマーとしては、例えば、Ｌａｎｘｅｓｓ  Ｃｏｒｐｏｒａｔｉｏｎ（Ｐｉｔｔｓｂｕｒｇｈ，ＰＡ）からエチレン−酢酸ビニルコポリマーのＬＥＶＡＭＥＬＴ系列として市販されているビニルポリマー、Ｅ．Ｉ．ＤｕＰｏｎｔ  ｄｅ  Ｎｅｍｏｕｒｓ（Ｄｅｌａｗａｒｅ）からＨＹＴＲＥＬ  ３０７８、ＨＹＴＲＥＬ  ４０５３、及びＨＹＴＲＥＬ  ４０５６の商品名で市販されているポリエステルポリエーテルコポリマー、Ｋｒａｔｏｎ  Ｐｏｌｙｍｅｒｓ（Ｈｏｕｓｔｏｎ，Ｔｅｘａｓ）から、例えば、ＫＲＡＴＯＮ  Ｇ−１６５２及びＧ−１６５７を含むＫＲＡＴＯＮ  Ｇシリーズの商品名で市販されているスチレン−エチレン／ブチレン−スチレンブロックコポリマー、Ｋｒａｔｏｎ  Ｐｏｌｙｍｅｒｓから、例えば、ＫＲＡＴＯＮ  Ｄ−１１１１を含む、ＫＲＡＴＯＮ  Ｄシリーズの商品名で市販されているスチレン−ブタジエン−スチレン及びスチレン−イソプレン−スチレンブロックコポリマー、Ｄｅｘｃｏ  Ｐｏｌｙｍｅｒｓ（Ｈｏｕｓｔｏｎ，Ｔｅｘａｓ）から、例えば、ＶＥＣＴＯＲ  ４１１４及び４４１１を含む、ＶＥＣＴＯＲシリーズの商品名で市販されているスチレン−ブタジエン−スチレン及びスチレン−イソプレン−スチレンブロックコポリマー、Ｍｉｔｓｕｂｉｓｈｉ  Ｒａｙｏｎ  Ｃｏ．ＬＴＤ（Ｔｏｋｙｏ，Ｊａｐａｎ）の一部門であるＬｕｃｉｔｅ  Ｉｎｔｅｒｎａｔｉｏｎａｌからの、ＥＬＶＡＣＩＴＥ（例えば、ＥＬＶＡＣＩＴＥ  ２０１６）シリーズの商品名で市販されているアクリル及びメタクリルポリマー、Ａｒｋｅｍａ（Ｋｙｏｔｏ，Ｊａｐａｎ）からの、商品名ＮＡＮＯＳＴＲＥＮＧＴＨで市販されているアクリルブロックコポリマー、並びに熱可塑性ポリウレタン、例えば、Ｌｕｂｒｉｚｏｌ  Ａｄｖａｎｃｅｄ  Ｍａｔｅｒｉａｌｓ，Ｉｎｃ．（Ｃｌｅｖｅｌａｎｄ，Ｏｈｉｏ）から市販されているＥＳＴＡＮＥ  ＡＧ  ８４５１  ＴＰＵ及びＰＥＡＲＬＢＯＮＤ  ５０１が挙げられる。
【００５４】
粘着付与剤
反応性ホットメルト接着剤組成物は、残留ヒドロキシル又は酸官能基を有さない粘着付与剤を含むことができる。
【００５５】
粘着付与剤は、残留ヒドロキシル及び酸官能基を有さない芳香族炭化水素樹脂及びロジンエステルからなる群から選択することができる。
【００５６】
芳香族炭化水素樹脂は、芳香族又は芳香族−脂肪族粘着付与樹脂であり得る。
【００５７】
有用な芳香族炭化水素樹脂は、芳香族部分及び重合化可能なエチレン性不飽和基を含有する任意のモノマーから調製することができ、又は由来する可能性がある。芳香族モノマーの典型的な例としては、スチレン、アルファ−メチルスチレン、ビニルトルエン、メトキシスチレン、三級ブチルスチレン、クロロスチレンなどのスチレン系モノマー；インデン、メチルインデン、クマロンインデンなどのインデンモノマー、及びこれらの混合物を挙げることができる。芳香族−脂肪族粘着付与樹脂は、１つ以上の芳香族単量体と組み合わせた１つ以上の脂肪族単量体の混合物を含む重合する供給流によって調製することができる。典型的には芳香族−脂肪族樹脂は、上記の代表的な芳香族単量体と、Ｃ４＋単量体を含む不飽和石油フィードストックとから形成することができる。例示的な混合した芳香族−脂肪族樹脂は、共役ジ−不飽和（di-unsaturation）を伴うＣ４〜６単量体を含むことができる。脂肪族炭化水素樹脂を構成する典型的な単量体は、例えば、１，３−ブタジエン、シス−１，３−ペンタジエン、トランス−１，３−ペンタジエン、２−メチル−１，３−ブタジエン、２−メチル−２−ブテン、シクロペンタジエン、及びジシクロペンタジエンを含むことができる。
【００５８】
有用な樹脂は、Ｃ４〜６ジエンモノマー、スチレンモノマー、インデンモノマー、ジシクロペンタジエンモノマー、及びこれらの組み合わせに由来する可能性がある。代表的な粘着付与樹脂は、スチレン単量体、α−メチルスチレン（methylsytrene）単量体、ビニルトルエン単量体、メトキシスチレン単量体、第三級ブチルスチレン単量体、及び、これらの組み合わせにも由来する可能性がある。
【００５９】
有用なロジンエステル樹脂としては、例えば、ピールのグリセロールエステル、木材ロジンのグリセロールエステル、水素化ロジンのグリセロールエステル、重合ロジンのグリセロールエステル、及び水素化ロジンのペンタエリスリトールエステルが挙げられる。
【００６０】
粘着付与剤は、組成物中に、約５重量％〜約６０重量％、約１０重量％〜約５０重量％、又は更には約２５重量％〜約５０重量％で存在することができる。
【００６１】
有用な市販の粘着付与剤としては、Ｅａｓｔｍａｎ  Ｃｈｅｍｉｃａｌ  Ｃｏ．（Ｋｉｎｇｓｐｏｒｔ，ＴＮ）からのＫＲＩＳＴＡＬＥＸ炭化水素樹脂、ＰＬＡＳＴＯＬＹＮ炭化水素樹脂、及びＥＮＤＥＸ樹脂、並びにＫｏｌｏｎから市販されているＨＩＫＯＴＡＣＫ  Ｐ−１１０Ｓが挙げられる。
【００６２】
可塑剤
接着剤は、可塑剤を含んでもよい。可塑剤は、室温で固体又は液体であり得る。
【００６３】
好適な可塑剤としては、例えば、フタレート、ベンゾエート、スルホンアミド、エポキシ化大豆油、及びこれらの混合物が挙げられる。ジイソデシルフタレートの有用な供給源としては、Ｅｘｘｏｎ  Ｃｈｅｍｉｃａｌから商品名ＪＡＹＦＬＥＸ  ＤＩＤＰで入手可能なものが挙げられる。有用なジベンゾエートは、Ｅａｓｔｍａｎ  Ｃｈｅｍｉｃａｌ  Ｃｏから商品名ＢＥＮＺＯＦＬＥＸ  ９−８８、ＢＥＮＺＯＦＬＥＸ  ５０、ＢＥＮＺＯＦＬＥＸ  ３５２で入手可能であり、またＥｍｅｒａｌｄ  Ｋａｌａｍａ  Ｃｈｅｍｉｃａｌ（Ｋａｌａｍａ，ＷＡ）から商品名Ｋ−ＦＬＥＸでも入手可能である。
【００６４】
可塑剤は、約１５重量％以下、又は更には約５重量％〜約１５重量％の量で存在してもよい。
【００６５】
触媒
接着剤は、触媒を含んでもよい。好適な触媒は、ポリオールとポリイソシアネートとの間の反応、加水分解、及び／又はシラン基、イソシアネート基、又はこれらの組み合わせの後続の架橋反応を促進する。有用な触媒としては、例えば、例えば、２−２−ジモルホリノジエチルエーテル（dimorpholinodiethylether、ＤＭＤＥＥ）、例えば、Ｎ，Ｎ−ジメチルアミノエタノール、Ｎ，Ｎ−ジメチル−シクロヘキサミン−ビス（２−ジメチルアミノエチル）エーテル、Ｎ−エチルモルホリン、Ｎ，Ｎ，Ｎ’，Ｎ’，Ｎ”−ペンタメチル−ジエチレントリアミン、及び１−２（ヒドロキシプロピル）イミダゾールを含む三級アミン、並びに、例えば、スズ（例えば、ジアルキルスズジカルボキシレート、例えば、ジブチルスズジラウレート及びジブチルスズジアセテート、カルボン酸第一スズ塩、例えばオクタン酸第一スズ及び酢酸第一スズ、テトラブチルジオルトジスタンノキサン）、チタン化合物、カルボン酸ビスマス、チタン酸有機ケイ素、チタン酸アルキル、及びこれらの組み合わせを含む金属触媒が挙げられる。反応性ホットメルト接着剤組成物は、２つ以上の触媒を含むことができる。
【００６６】
他の成分
接着剤は、任意選択的に、例えば、酸化防止剤、接着促進剤、紫外線安定剤、触媒、レオロジー変性剤、殺生物剤、腐食防止剤、脱水剤、有機溶媒、着色剤（例えば、顔料及び染料）、充填剤、界面活性剤、難燃剤、ワックス、シラン変性粘着付与剤、及びこれらの混合物が挙げられる他の成分を含むことができる。
【００６７】
作製方法及び使用方法
開示された接着剤組成物と共に使用するために適切な基材は、例えばガラス、金属、ポリカーボネート、アクリル、ＡＢＳ、ＰＶＣ、ビニル、木材、その他を含むことができる。開示された接着剤組成物は、有利にも、積層された物品の製作にも使用することができる。
【００６８】
積層物品は、ロールコーティングによって形成することができる。本発明は、少なくとも２つの基材を接合する方法を更に含み、この方法は、少なくとも第１の基材の表面上に本発明の接着剤組成物をロールコーティングすることと、次いでロールコーティングされた接着剤組成物を第２の基材と接触させることと、を含む。
【００６９】
本発明は、上記の方法によって形成された物品を更に特徴とする。
【００７０】
物品は、ドア、建築用パネル、プロファイルラップボード、フローリング積層体、及び織物積層体からなる群から選択することができる。
【００７１】
有利にも、開示された接着剤組成物を使用して製作することができる、特定のタイプの積層された物品の一例は、ドアである。積層ドアは、３つの基本的な構成部品、外装、心材、及び戸枠／レール、を含むことができる。外装を作製するために使用することができる例示的な材料としては、例えばベニヤ板、木材、鋼、ファイバーグラス強化プラスチック（fiberglass reinforced plastic、ＦＲＰ）、板状成形化合物（sheet molded compound、ＳＭＣ）、及びそれ自体が無数の材料から作製され可能性がある高圧積層体（high pressure laminate、ＨＰＬ）が挙げられる。心材を作製するために使用することができる例示的な材料としては、例えば、発泡スチロール（expanded polystyrene、ＥＰＳ）、ポリイソシアヌレート、押出成形ポリスチレン（extruded polystyrene、ＸＰＳ）、紙とアルミニウムとで作製されたハニカム構造、パーティクルボード（particle board、ＰＢ）、中密度繊維板（medium density fiberboard、ＭＤＦ）、農業繊維（農業／生物系製品から生成された任意の繊維材料）、及び石膏などの鉱物が挙げられる。戸枠／レールを作製するために使用することができる例示的な材料としては、例えば単板積層材（laminated veneer lumber、ＬＶＬ）、フィンガージョイント（finger joint、ＦＪ）、堅木（例えばオークなど）、及び、おが屑とポリエチレンとから作製することができる複合体が挙げられる。具体的な市販の高密度鉱物複合材料は、Ｗａｒｍ  Ｓｐｒｉｎｇｓ  Ｃｏｍｐｏｓｉｔｅ  Ｐｒｏｄｕｃｔｓ（Ｗａｒｍ  Ｓｐｒｉｎｇｓ，ＯＲ）からのＴＥＣＴＯＮＩＴＥ（商標）であり、ＴＥＣＴＯＮＩＴＥ（商標）は、板状、予め切断された戸枠／レール、バンド状鉱物ドア心材、未加工の鉱物ドア心材、及び隠し縦ロッド戸枠（concealed vertical rod stile、ＣＶＲ）として入手することができる。
【実施例】
【００７２】
試験方法
粘度
粘度を、Ｔｈｅｒｍｏｓｅｌ（商標）試料ヒーターを備えるブルックフィールドＤＶ−ＩＩ＋粘度計で決定した。＃２７スピンドルを、速度の２０〜８０％の目盛りであった読みを与えるように設定された速度で使用した。接着剤試料を、小さな金属缶内に密閉されたオーブン内で、必要な温度まで加熱した。スピンドル及び接着剤チャンバを、Ｔｈｅｒｍｏｓｅｌ（商標）中で必要な温度まで予熱した。適切な量の溶融接着剤を、チャンバに添加した。スピンドルを粘度計に取り付け、作動させた。１５〜２０分後、粘度の読み取りを行った。
【００７３】
熱安定性試験
２００〜５００グラムの接着剤をオーブン内で必要な温度まで予熱した。次いで、接着剤をＵｎｉｏｎ  Ｔｏｏｌの幅６６ｃｍの加熱されたロールコータ上に置き、特定の温度で走行させ、温度制御された建物内で周囲空気に１時間曝した。１時間の終了時に、接着剤の試料をロールコータから取り出し、その粘度を測定した。エージングさせた試料も、ゲルについて評価した。
【００７４】
初期生強度
最初の生強度は、第１の２．５４ｃｍ（１インチ）の立方体のオーク木材キューブの１つの面に０．１ミリリットル（ｍｌ）の溶融＊接着剤を塗布し、同じサイズの第２の立方体の１つの面を第１のキューブに押し付けることによって決定した。このキューブを、手圧力を３０秒間適用することによって一緒に保持した。次いで、試料を室温で１０分間エージングした。
【００７５】
次に、試料を、Ｄｉｌｌｏｎ  Ｑｕａｌｉｔｙ制御力ゲージＢＦＧ  １０００Ｎを使用して、５０．８ｃｍ（２０インチ）／分の速度で、引張モードで引き離した。キューブを引き離すために必要なピーク力を測定した。報告された値は、３つの試料の平均である。
＊（比較実施例２−１２１℃（２５０°Ｆ）で適用し、比較例１及び全ての実施例−１６２．７℃（３２５℃）で適用した）
【００７６】
重なり剪断結合調製
接着剤を一定温度オーブン内で予熱＊した。次いで、接着剤をロールコータに注ぎ、１３５℃の温度で３．８１ｃｍ（１．５インチ）×１２．７ｃｍ（５．０インチ）×１．９１ｃｍ（０．７５インチ）の松材片に１０〜１２．５グラム／平方フィート（ｇｓｆ）のコーティング量でコーティングした。６．３５ｃｍ（２．５インチ）×２．５４ｃｍ（１インチ）×０．３１８ｃｍ（０．１２５インチ）の大きさを有する火炎処理された繊維強化プラスチック（ＦＲＰ）基材を、コーティングした松材の上に押圧して２．５４ｃｍのオーバーラップ接合を形成した。接着剤をコーティングした３０秒後に、接合した基材を６０ｐｓｉニップローラーに３回通過させた。
＊（比較例２−１２１℃（２５０°Ｆ）で予熱し、比較例１及び全ての実施例を１６２．７℃（３２５°Ｆ）で予熱しで予熱した）
【００７７】
室温初期重なり剪断強度
重なり剪断結合調製試験方法に従って、結合部を調製した。１０分間エージングした後、重なり剪断を、力計に取り付けられた剪断モジュールに挿入された１インチのＦＲＰと共にＩｍａｄａ引張試験機に配置し、ピン基材をバイスにクランプした。接着破壊のピーク荷重を記録した。記録された値は、３つの結合の平均である。
【００７８】
高温エージングオーバーラップ剪断強度
重なり剪断結合調製試験方法に従って、結合部を調製した。結合部を２５℃及び相対湿度５０％で４週間硬化させた。金属クリップを使用して、５００グラムの荷重をＦＲＰ基材に取り付けた。取り付けられた荷重を有する試験片を１００℃に設定したオーブンに装填し、接着結合破壊までの時間を記録した。記録された値は、１つの結合部の結果である。
【００７９】
サンプル調製（実施例１〜３及び比較例１）
工程１：ポリウレタンプレポリマーの調製
全ての実施例におけるポリウレタンプレポリマーは、ポリオールとＭＯＤＡＦＬＯＷ  ＲＥＳＩＮモダプラウ樹脂とを、１２０℃の温度で１時間、真空下で混合することによって調製した。次いで、７０℃で溶融ＭＤＩを加え、真空下で１〜３時間混合した。
【００８０】
工程２：最終接着剤の調製
熱可塑性ポリマー（複数可）、可塑剤、及び粘着付与剤を、１７７℃の温度で均一になるまで溶融状態でブレンドした。次に、１２０℃で予熱した工程１からのポリウレタンプレポリマーを添加し、全混合物の温度を１２０℃に下げながら、真空下で混合を１〜３時間続けた。次いで、触媒及び任意の追加の材料、例えば、二級アミノシラン、ジボタルアミン、ヒドロキシエチルオキサゾリジンを添加し、接着剤を更に３０分間〜１時間混合した。
【００８１】
試料調製（比較例２）
上記の方法に従って製造した予熱したポリウレタンプレポリマーに、触媒（ＪＥＦＦＣＡＴ  ＤＭＤＥＥ）、ＳＩＬＱＵＥＳＴ  Ａ−１５及びジブチルアミンを添加し、１２０℃で１〜３時間混合した。
【００８２】
接着剤組成物を、試験法に準拠して試験を行い、結果を表１に列記する。
【００８３】
【表１】
2020510108.tif 000002
【００８４】
他の実施形態は、請求項内にある。
【国際調査報告】
2020510108.tif 000003
2020510108.tif 000004